Обратная дисперсия, содержащая катионный полимер и стабилизирующий агент

1. Обратная дисперсия, содержащая:
i) по меньшей мере один катионный полимер, который можно получить полимеризацией:
a) по меньшей одного катионного мономера и необязательно по меньшей мере одного неионного мономера (соединение А),
b) по меньшей мере одного сшивающего агента (соединение В), где количество сшивающего агента составляет более 0% и менее 0,05 мас. %,
c) необязательно по меньшей мере одного агента-переносчика цепи (соединение С),
ii) по меньшей мере один стабилизирующий агент, где стабилизирующий агент содержит одно или большее количество гидрофобных звеньев, содержащих более 50 атомов углерода в пересчете на одно гидрофобное звено,
iii) по меньшей мере масляную фазу.
2. Обратная дисперсия по п. 1, в которой количество сшивающего агента находится в диапазоне от 0,0075% до 0,01 мас. % в пересчете на полное количество соединений А-С.
3. Обратная дисперсия по п. 1, в которой соединение А содержит по меньшей мере один катионный мономер и по меньшей мере один неионный мономер.
4. Обратная дисперсия по п. 1, в которой массовое отношение катионного мономера к неионному мономеру находится в диапазоне от 90/10 до 10/90.
5. Обратная дисперсия по п. 1, в которой катионный мономер выбирается из соединений формулы (I)
,
в которой
1
1
4
R означает Н или C-C-алкил,
2
R означает Н или метил,
3
1
4
R означает C-C-алкилен,
4
5
6
1
30
R, R и R все независимо означают Н или C-C-алкил, X означает -O- или -NH-, и
Y означает CL; Br; I; гидросульфат или метосульфат.
6. Обратная дисперсия по п. 1, в которой катионным мономером является 2-(акрилоилокси)этил]триметиламмония хлорид.
7. Обратная дисперсия по п. 1, в которой неионный мономер выбирается из N-винилпирролидона, N-винилимидазола или соединения формулы (II)
в которой
7
1
4
R означает Н или C-C-алкил,
8
R означает Н или метил, и
9
10
1
30
R и R независимо друг от друга означают Н или C-C-алкил.
8. Обратная дисперсия по п. 1, в которой неионным мономером является акриламид.
9. Обратная дисперсия по п. 1, в которой соединение В выбирается из дивинилбензола; тетрааллиламмония хлорида; аллилакрилатов; аллилметакрилатов; диакрилатов и диметакрилатов гликолей или полигликолей; бутадиена; 1,7-октадиена; аллилакриламидов или аллилметакриламидов; бисакриламидоуксусной кислоты; N,N′-метиленбисакриламида или полиолполиаллиловых простых эфиров.
10. Обратная дисперсия по п. 1, в которой соединение С выбирается из меркаптанов, молочной кислоты, муравьиной кислоты, изопропанола или гипофосфитов.
11. Обратная дисперсия по п. 1, в которой стабилизирующий агент обладает блочной, привитой или гребенчатой структурой.
12. Обратная дисперсия по п. 1, в которой стабилизирующий агент обладает блочной структурой ABA на основе полигидроксистеариновой кислоты в качестве блока А и полиалкиленоксида в качестве блока В.
13. Обратная дисперсия по п. 1, в которой от 10% до 100 мас. % в пересчете на полную массу катионного полимера составляют растворимые в воде полимеры.
14. Обратная дисперсия по п. 13, в которой растворимые в воде полимеры катионного полимера обладают коэффициентом седиментации в водных средах, равным от 0,1 до 100 ед. Сведберга.
15. Обратная дисперсия по п. 1, в которой от 0 до 90 мас. % в пересчете на полную массу катионного полимера составляют сшитые набухающие в воде полимеры.
16. Обратная дисперсия по п. 15, в которой сшитые набухающие в воде полимеры обладают коэффициентом седиментации в водных средах, равным более 300 ед. Сведберга.
17. Обратная дисперсия по любому из пп. 1-16, где обратная дисперсия показывает угловой коэффициент вязкости в водных средах, равный от около 3,7 до около 6,5, от около 3,9 до около 6, от около 4 до около 5,5, от около 4 до около 4,2.
18. Способ получения обратной дисперсии, включающей:
i) по меньшей мере один катионный полимер, который можно получить полимеризацией:
a) по меньшей мере одного катионного мономера и необязательно по меньшей мере одного неионного мономера,
b) по меньшей мере одного сшивающего агента, где количество сшивающего агента составляет более 0% и менее 0,05 мас. %,
с) необязательно по меньшей мере одного агента-переносчика цепи,
ii) по меньшей мере один стабилизирующий агент, где стабилизирующее поверхностно-активное вещество содержит одну или большее количество гидрофобных цепей, содержащих более 50 атомов углерода,
iii) по меньшей мере одну фазу,
где обратную дисперсию получают путем полимеризации в обратной эмульсии, необязательно с последующей дистилляцией с помощью методики жидких дисперсионных полимеров.